(57)【要約】【課題】  加圧工程を含む被着体の加工時に、被着体のズレや変形を防止して、被着体を加工でき、しかも加工後は、容易に加工品を剥離できる加熱剥離型粘着シートを得る。【解決手段】  加熱剥離型粘着シートは、基材の少なくとも一方の面に発泡剤を含有する熱膨張性粘着層が形成された加熱剥離型粘着シートであって、熱膨張性粘着層の表面に、２３℃におけるせん断弾性率が１×１０6Ｐａ以上であり、且つ熱膨張性粘着層を加熱処理により熱膨張させた際に熱膨張性粘着層との界面で剥離が可能な粘着性保護層を有していることを特徴とする。粘着性保護層は、さらに、８０℃におけるせん断弾性率が１×１０6Ｐａ以上であってもよい。粘着性保護層は、すべて有機成分により構成されていることが好ましい。粘着性保護層の厚さは０．０５〜１００μｍであってもよい。【選択図】      なし【特許請求の範囲】
【請求項１】
基材の少なくとも一方の面に発泡剤を含有する熱膨張性粘着層が形成された加熱剥離型粘着シートであって、熱膨張性粘着層の表面に、２３℃におけるせん断弾性率が１×１０6Ｐａ以上であり、且つ熱膨張性粘着層を加熱処理により熱膨張させた際に熱膨張性粘着層との界面で剥離が可能な粘着性保護層を有していることを特徴とする加熱剥離型粘着シート。
【請求項２】
粘着性保護層が、さらに、８０℃におけるせん断弾性率が１×１０6Ｐａ以上である請求項１記載の加熱剥離型粘着シート。
【請求項３】
粘着性保護層が、すべて有機成分により構成されている請求項１又は２記載の加熱剥離型粘着シート。
【請求項４】
粘着性保護層の厚さが、０．０５〜１００μｍである請求項１〜３の何れかの項に記載の加熱剥離型粘着シート。
【請求項５】
加熱剥離型粘着シートを用いて被着体を加工する方法であって、請求項１〜４の何れかの項に記載の加熱剥離型粘着シートの粘着性保護層上に被着体を貼り合わせて、被着体に加工処理を施すことにより被着体を加工することを特徴とする被着体の加工方法。
【請求項６】
被着体が、電子系部品類である請求項５記載の被着体の加工方法。
【請求項７】
被着体が、セラミックコンデンサ用のグリーンシートであり、且つグリーンシートの積層工程を有する請求項５記載の被着体の加工方法。
【請求項８】
請求項６記載の被着体の加工方法を利用して製造されたことを特徴とする電子部品。
【請求項９】
請求項７記載の被着体の加工方法を利用して製造されたことを特徴とする積層セラミックコンデンサ。
【発明の詳細な説明】
【技術分野】
【０００１】
本発明は、加熱剥離型粘着シートおよび該加熱剥離型粘着シートを用いた被着体の加工方法などに関する。
【背景技術】
【０００２】
近年の電子部品への要求は、部品自体の小型化や精密化であり、例えば、セラミックコンデンサではいわゆる「０６０３」や、いわゆる「０４０２」に代表される小型化や数百層を大きく超える高積層化による高容量化が顕著となってきている。特にセラミックコンデンサ等のセラミックの焼成前シート（グリーンシート）の積層分野では、小型化や精密化で、加工時の精度が要求されるようになってきた。
【０００３】
例えば、セラミックコンデンサの製造工程の一例に挙げると、（１）グリーンシートへの電極印刷工程、（２）積層工程、（３）加圧工程（加圧プレス工程）、（４）切断工程、（５）焼成工程の工程があり、積層工程（２）と加圧工程（３）とは、所定回数繰り返された後、切断工程（４）に移る製造工程が挙げられる。
【０００４】
このような工程において、求められる精度としては、例えば、グリーンシートへの電極印刷工程（１）では、電極印刷の精度などが挙げられ、積層工程（２）では、電極位置の精度などが挙げられ、加圧工程（３）では、加圧によりグリーンシートが変形し、電極位置にズレが生じることによる電極位置のズレ防止精度などが挙げられ、切断工程（４）では、切断による精度などが挙げられる。これらの工程中で、一つでも精度が悪いと、製品が不良となり、生産性が低下してしまう。
【０００５】
この内、グリーンシートへの電極印刷工程（１）、積層工程（２）、および切断工程（４）に関しては、機械的な精度が要求されることから、装置の改良、精度の向上で対応が可能である。しかし、加圧工程（３）では、加圧時（加圧プレス時）の加圧で、グリーンシートの変形によるズレが発生し、それが、積層工程（２）で積層されたグリーンシートの電極位置にズレが生じることより、電極位置の精度に影響を与える場合がある。
【０００６】
なお、現在、積層工程（２）では、ポリエチレンテレフタレートフィルム（ＰＥＴフィルム）や粘着テープの上に積層していくのが一般的であるが、特に小型化や、後の切断工程時でのグリーンシートの固着性の点から、粘着テープ上に積層する方法が広く利用されるようになってきている。
【０００７】
このような粘着テープとしては、常温では粘着力を有し、積層工程、加圧工程、切断工程までをしっかりと粘着（固定）し、切断工程後は、加熱や紫外線の照射などにより、粘着性を低下させて、剥離させることができる機能を有するものが用いられる。そのため、例えば、基材の少なくとも片面に熱膨張性粘着層を設けた加熱剥離型粘着シート（例えば、特許文献１〜特許文献５参照）や、紫外線硬化剥離型粘着シートの他、弱粘着テープなどが用いられている。具体的には、加熱剥離型粘着シートの場合、加熱剥離型粘着シートは、加熱前の接着性と加熱後の剥離性を両立させたものであり、粘着目的を達成した後は、加熱によって熱膨張性粘着層中の熱膨張性微小球を発泡ないし膨張させることにより、熱膨張性粘着層の表面が凹凸状に変化し、そのため、被着体（物品）との粘着面積（接触面積）の減少により接着力を低下させることができ、これにより、被着体を容易に剥離させる（分離させる）ことが可能となっている。
【０００８】
【特許文献１】特公昭５０−１３８７８号公報
【特許文献２】特公昭５１−２４５３４号公報
【特許文献３】特開昭５６−６１４６８号公報
【特許文献４】特開昭５６−６１４６９号公報
【特許文献５】特開昭６０−２５２６８１号公報
【発明の開示】
【発明が解決しようとする課題】
【０００９】
しかしながら、前述のように、小型化や精密化されたセラミックコンデンサの製造の際に粘着テープを用いた場合、加圧工程における加圧時に、粘着テープの粘着層に変形が生じ、その変形に追随して、グリーンシートに変形が生じてしまい、これにより、電極位置の精度不良が生じる場合がある。なお、この加圧によるズレは、ＰＥＴフィルム上などの常温で弾性率の高い材料の上では、起こり難い傾向にある。
【００１０】
従って、本発明の目的は、加圧工程を含む被着体の加工時に、粘着シートが用いられていても、被着体のズレや変形を抑制または防止して、被着体を加工することができ、しかも加工後は、容易に加工品を剥離させることができる加熱剥離型粘着シート、および該加熱剥離型粘着シートを用いた被着体の加工方法を提供することにある。
本発明の他の目的は、加圧工程とともに、積層工程又は切断工程を含む加工時に、粘着シートが用いられていても、被着体のズレや変形を抑制または防止することができるとともに、積層工程又は切断工程では優れた粘着性を発揮させることができ、しかも加工後は、容易に加工品を剥離させることができる加熱剥離型粘着シート、および該加熱剥離型粘着シートを用いた被着体の加工方法を提供することにある。
本発明のさらに他の目的は、さらに、加工後に、加工品に粘着シートの一部が残存していても、加工品を焼成する焼成工程で、粘着シートの残存物を消失させることができる加熱剥離型粘着シート、および該加熱剥離型粘着シートを用いた被着体の加工方法を提供することにある。
本発明の別の目的は、部品精度の向上、小型化への対応、歩留まり防止性の向上による生産性の向上を効果的に図ることができる加熱剥離型粘着シート、および該加熱剥離型粘着シートを用いた被着体の加工方法を提供することにある。
【課題を解決するための手段】
【００１１】
本発明者らは、前記目的を達成するため鋭意検討した結果、セラミックコンデンサの製造工程において、熱膨張性粘着層上に、特定のせん断弾性率を有し且つ特定の構成を有する粘着性保護層が形成された構成を有する加熱剥離型粘着シートを用いると、積層工程や加圧工程では、グリーンシートのズレや変形を抑制または防止することができ、また、切断工程ではしっかりと固定することができ、しかも、切断後は簡単に剥離させることができ、さらに、前記粘着性保護層をすべて有機成分により構成すると、加熱剥離型粘着シートを被着体である加工品より剥離させた後、粘着性保護層が加工品に残存していても、加工品の焼成工程において、粘着性保護層を焼失させることができることを見出した。本発明はこれらの知見に基づいて完成されたものである。
【００１２】
すなわち、本発明は、基材の少なくとも一方の面に発泡剤を含有する熱膨張性粘着層が形成された加熱剥離型粘着シートであって、熱膨張性粘着層の表面に、２３℃におけるせん断弾性率が１×１０6Ｐａ以上であり、且つ熱膨張性粘着層を加熱処理により熱膨張させた際に熱膨張性粘着層との界面で剥離が可能な粘着性保護層を有していることを特徴とする加熱剥離型粘着シートを提供する。
【００１３】
前記粘着性保護層としては、さらに、８０℃におけるせん断弾性率が１×１０6Ｐａ以上であることが好ましい。また、粘着性保護層は、すべて有機成分により構成されていることが好ましい。さらに、粘着性保護層の厚さは、０．０５〜１００μｍであることが好ましい。
【００１４】
本発明は、また、加熱剥離型粘着シートを用いて被着体を加工する方法であって、前記加熱剥離型粘着シートの粘着性保護層上に被着体を貼り合わせて、被着体に加工処理を施すことにより被着体を加工することを特徴とする被着体の加工方法を提供する。前記被着体としては、電子系部品類を好適に用いることができる。
【００１５】
また、本発明の被着体の加工方法では、被着体としては、セラミックコンデンサ用のグリーンシートであり、且つグリーンシートの積層工程を有していてもよい。
【００１６】
本発明は、さらにまた、前記被着体の加工方法を利用して製造されたことを特徴とする電子部品や、前記被着体の加工方法を利用して製造されたことを特徴とする積層セラミックコンデンサを提供する。
【発明の効果】
【００１７】
本発明の加熱剥離型粘着シートによれば、加圧工程を含む被着体の加工時に、粘着シートが用いられていても、被着体のズレや変形を抑制または防止して、被着体を加工することができ、しかも加工後は、容易に加工品を剥離させることができる。また、加圧工程とともに、積層工程又は切断工程を含む加工時に、粘着シートが用いられていても、被着体のズレや変形を抑制または防止することができるとともに、積層工程又は切断工程では優れた粘着性を発揮させることができ、しかも加工後は、容易に加工品を剥離させることができる。さらに、加工後に、加工品に粘着シートの一部が残存していても、加工品を焼成する焼成工程で、粘着シートの残存物を消失させることができる。従って、部品精度の向上、小型化への対応、歩留まり防止性の向上による生産性の向上を効果的に図ることができる。
【発明を実施するための最良の形態】
【００１８】
以下に、本発明の実施の形態を、必要に応じて図面を参照しつつ詳細に説明する。なお、同一の部材や部分などには同一の符号を付している場合がある。
［加熱剥離型粘着シート］
本発明の加熱剥離型粘着シートは、図１で示されるように、基材と、該基材の少なくとも一方の面に形成された、発泡剤として熱膨張性微小球を含有する熱膨張性粘着層と、熱膨張性粘着層上に形成された粘着性保護層とを有しており、前記粘着性保護層は、２３℃におけるせん断弾性率が１×１０6Ｐａ以上（好ましくは５×１０6Ｐａ以上、さらに好ましくは１×１０7Ｐａ以上）であり、且つ熱膨張性粘着層を加熱処理により熱膨張させた際に熱膨張性粘着層との界面で剥離が可能な構成を有している。図１は、本発明の加熱剥離型粘着シートの一例を部分的に示す概略断面図である。図１において、１は加熱剥離型粘着シート、２は基材、３は熱膨張性粘着層、４は粘着性保護層、５はゴム状有機弾性層、６はセパレータ（剥離ライナー）である。なお、粘着性保護層４のせん断弾性率（２３℃）は１×１０6Ｐａ以上であり、熱膨張性粘着層の熱膨張時には熱膨張性粘着層との界面で剥離が可能な構成を有している。
【００１９】
具体的には、図１に示される加熱剥離型粘着シート１は、基材２と、該基材２の一方の面（片面）に形成されているゴム状有機弾性層５と、該ゴム状有機弾性層５上に形成されている熱膨張性粘着層３と、該熱膨張性粘着層３上に形成されている粘着性保護層４と、該粘着性保護層４とを有し、且つ前記粘着性保護層４はセパレータ６により保護された形態を有しており、さらに、粘着性保護層４は、せん断弾性率（２３℃）が、１×１０6Ｐａ以上である特性を有しいるとともに、熱膨張性粘着層３を熱膨張させた際には熱膨張性粘着層３との界面で剥離が可能な構成を有している。
【００２０】
なお、図１で示される加熱剥離型粘着シート１はゴム状有機弾性層５を有しているが、このゴム状有機弾性層５は任意に用いることができ、例えば、熱膨張性粘着層３を熱膨張させる際の投錨力の向上やうねり構造の発現などの観点からは、用いられていることが好ましい。
【００２１】
このように、本発明の加熱剥離型粘着シートは、熱膨張性粘着層上に、せん断弾性率（２３℃）が１×１０6Ｐａ以上であり、且つ熱膨張性粘着層を加熱処理により熱膨張させた際に熱膨張性粘着層との界面で剥離が可能な粘着性保護層が形成されているので、加圧工程（加圧プレス工程）では、室温で加圧（加圧プレス）を行うことにより、加圧時の圧力を粘着性保護層が吸収して、熱膨張性粘着層の変形を抑制または防止することができ、そのため、粘着性保護層に被着されている被着体の変形を抑制又は防止することができる。従って、加工された加工品又は部品の精度を向上させることができ、また、小型化にも対応させることができ、さらにまた、歩留まりを防止して生産性を向上させることができる。
【００２２】
もちろん、加工後は、加熱処理により容易に加工品を加熱剥離型粘着シートから剥離させることができる。特に、粘着性保護層は、２３℃におけるせん断弾性率が１×１０6Ｐａ以上（好ましくは５×１０6Ｐａ以上、さらに好ましくは１×１０7Ｐａ以上）である特性を有しているとともに、８０℃におけるせん断弾性率が１×１０6Ｐａ以上（好ましくは２×１０6Ｐａ〜１×１０9Ｐａ）である特性を有していると、加熱処理により、熱膨張性粘着層と粘着性保護層との界面での剥離をより一層容易に行うことができる。
【００２３】
なお、この剥離の際には、粘着性保護層が加工品に転写された状態となっているが、粘着性保護層は焼成工程で焼失させることができる。そのため、例えば、セラミックコンデンサの製造工程等では、グリーンシートに各種加工を施した後に焼成工程を経ているので、グリーンシートには粘着性保護層を残留させずに、精度のよいセラミックコンデンサを得ることができる。
【００２４】
［基材］
基材は、熱膨張性粘着層等の支持母体として用いることができる。基材としては、例えば、紙などの紙系基材；織布、不織布、フェルト、ネットなどの繊維系基材；金属箔、金属板などの金属系基材；プラスチックのフィルムやシートなどのプラスチック系基材；ゴムシートなどのゴム系基材；発泡シートなどの発泡体や、これらの積層体（特に、プラスチック系基材と他の基材との積層体や、プラスチックフィルム（又はシート）同士の積層体など）等の適宜な薄葉体を用いることができる。基材としては、熱膨張性粘着層の加熱処理温度で溶融しない耐熱性に優れるものが、加熱後の取扱性などの点より好ましい。基材としては、プラスチックのフィルムやシートなどのプラスチック系基材を好適に用いることができる。このようなプラスチックのフィルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル；ポリ塩化ビニル（ＰＶＣ）；ポリフェニレンスルフィド（ＰＰＳ）；ポリアミド（ナイロン）、全芳香族ポリアミド（アラミド）等のアミド系樹脂；ポリエーテルエーテルケトン（ＰＥＥＫ）などが挙げられる。これらの素材は単独で又は２種以上組み合わせて使用することができる。
【００２５】
なお、基材として、プラスチック系基材が用いられている場合は、延伸処理等により伸び率などの変形性を制御していてもよい。また、基材としては、熱膨張性粘着層などに放射線硬化性の物質を使用する際は、放射線の透過を阻害しないものを使用することが好ましい。
【００２６】
基材の厚さは、強度や柔軟性、使用目的などに応じて適宜に選択でき、例えば、一般的には１０００μｍ以下（例えば、１〜１０００μｍ）、好ましくは１〜５００μｍ、さらに好ましくは３〜３００μｍ、特に５〜２５０μｍ程度であるが、これらに限定されない。なお、基材は単層の形態を有していてもよく、積層された形態を有していてもよい。
【００２７】
基材の表面は、熱膨張性粘着層等との密着性を高めるため、慣用の表面処理、例えば、コロナ処理、クロム酸処理、オゾン暴露、火炎暴露、高圧電撃暴露、イオン化放射線処理等の化学的又は物理的方法による酸化処理等が施されていてもよく、下塗り剤によるコーティング処理等が施されていてもよい。また、熱膨張性粘着層等との剥離性を付与するために、例えば、シリコーン系樹脂やフッ素系樹脂等の剥離剤などによるコーティング処理が施されていてもよい。
【００２８】
なお、基材の少なくとも一方の面（片面または両面）には、熱膨張性粘着層が設けられている。また、基材を熱膨張性粘着層の内部に埋設した形態などとすることもできる。
【００２９】
［熱膨張性粘着層］
熱膨張性粘着層は、少なくとも、粘着性を付与するための粘着剤と、熱膨張性を付与するための発泡剤とを含んでいる。そのため、例えば、加熱剥離型粘着シートを、被着体（例えば、半導体ウエハ等の部材又は部品など）に貼着した場合、任意なときに熱膨張性粘着層を加熱して、発泡剤（熱膨張性微小球など）を発泡及び／又は膨張処理させることにより、熱膨張性粘着層が膨張し、この膨張により、熱膨張性粘着層と、粘着性保護層との接着面積（接触面積）が減少し、熱膨張性粘着層による接着力が減少して、加熱剥離型粘着シートを容易に、貼着している被着体から剥離させることができる。なお、この際、粘着性保護層は被着体に転写されることになる。このような加熱剥離型粘着シートの剥離において、熱膨張性粘着層中に含有される発泡剤として、マイクロカプセル化していない発泡剤を用いると、良好な剥離性を安定して発現させることができない。
【００３０】
熱膨張性粘着層において用いられている発泡剤としては、特に制限されないが、熱膨張性微小球を好適に用いることができる。発泡剤は単独で又は２種以上組み合わせて使用することができる。熱膨張性微小球としては、特に制限されず、公知の熱膨張性微小球（種々の無機系熱膨張性微小球や、有機系熱膨張性微小球など）から適宜選択することができる。熱膨張性微小球としては、混合操作が容易である観点などより、マイクロカプセル化されている発泡剤を好適に用いることができる。このような熱膨張性微小球としては、例えば、イソブタン、プロパン、ペンタンなどの加熱により容易にガス化して膨張する物質を、弾性を有する殻内に内包させた微小球などが挙げられる。前記殻は、熱溶融性物質や熱膨張により破壊する物質で形成される場合が多い。前記殻を形成する物質として、例えば、塩化ビニリデン−アクリロニトリル共重合体、ポリビニルアルコール、ポリビニルブチラール、ポリメチルメタクリレート、ポリアクリロニトリル、ポリ塩化ビニリデン、ポリスルホンなどが挙げられる。熱膨張性微小球は、慣用の方法、例えば、コアセルベーション法や、界面重合法などにより製造できる。なお、熱膨張性微小球には、例えば、商品名「マツモトマイクロスフェアー」［松本油脂製薬（株）製］などの市販品もある。
【００３１】
なお、熱膨張性微小球とともに、必要に応じて、熱膨張助剤を用いることができる。
【００３２】
本発明では、発泡剤としては、熱膨張性微小球以外の発泡剤も用いることもできる。このような発泡剤としては、種々の無機系発泡剤や有機系発泡剤などの各種発泡剤を適宜選択して使用することができる。無機系発泡剤の代表的な例としては、例えば、炭酸アンモニウム、炭酸水素アンモニウム、炭酸水素ナトリウム、亜硝酸アンモニウム、水酸化ホウ素ナトリウム、各種アジド類などが挙げられる。また、有機系発泡剤の代表的な例としては、例えば、水；トリクロロモノフルオロメタン、ジクロロモノフルオロメタンなどの塩フッ化アルカン系化合物；アゾビスイソブチロニトリル、アゾジカルボンアミド、バリウムアゾジカルボキシレートなどのアゾ系化合物；パラトルエンスルホニルヒドラジド、ジフェニルスルホン−３，３´−ジスルホニルヒドラジド、４，４´−オキシビス（ベンゼンスルホニルヒドラジド）、アリルビス（スルホニルヒドラジド）などのヒドラジン系化合物；ｐ−トルイレンスルホニルセミカルバジド、４，４´−オキシビス（ベンゼンスルホニルセミカルバジド）などのセミカルバジド系化合物；５−モルホリル−１，２，３，４−チアトリアゾールなどのトリアゾール系化合物；Ｎ，Ｎ´−ジニトロソペンタメチレンテロラミン、Ｎ，Ｎ´−ジメチル−Ｎ，Ｎ´−ジニトロソテレフタルアミドなどのＮ−ニトロソ系化合物などが挙げられる。
【００３３】
熱膨張性微小球などの発泡剤の熱膨張開始温度（発泡開始温度）としては、特に制限されないが、８０℃を超えていることが好ましい。発泡剤（熱膨張性微小球など）の熱膨張開始温度としては、なかでも８５〜２００℃（特に９０℃〜１５０℃）程度であることが好ましい。
【００３４】
なお、本発明において、熱膨張性微小球などの発泡剤の熱膨張開始温度（発泡開始温度）とは、加熱により、発泡剤が膨張（発泡）しはじめる温度のことを意味しており、例えば、発泡剤（熱膨張性微小球など）を含有する熱膨張性粘着層を有する加熱剥離型粘着シートの剥離開始温度に相当（または対応）している。加熱剥離型粘着シートの剥離開始温度としては、例えば、加熱処理により、発泡剤（熱膨張性微小球など）を含有する熱膨張性粘着層による接着力を加熱前の接着力の１０％以下に低下させることができる最低の加熱処理温度とすることができる。従って、発泡剤（熱膨張性微小球など）の熱膨張開始温度は、発泡剤（熱膨張性微小球など）を含有する熱膨張性粘着層を有する加熱剥離型粘着シートの剥離開始温度、すなわち、発泡剤（熱膨張性微小球など）を含有する熱膨張性粘着層による接着力を加熱前の接着力の１０％以下に低下させることができる最低の加熱処理温度を測定することにより、求めることができる。具体的には、加熱剥離型粘着シートの発泡剤（熱膨張性微小球など）が含まれている熱膨張性粘着層の表面に、幅が２０ｍｍで且つ厚みが２３μｍのポリエチレンテレフタレートフィルム［商品名「ルミラーＳ１０＃２５」（東レ社製）；「ＰＥＴフィルム」と称する場合がある］を、ハンドローラで気泡が混入しないように貼り合わせて、試験片を作製する。この試験片を、ＰＥＴフィルムを貼り合わせてから３０分後に、ＰＥＴフィルムを１８０°の剥離角度で引き剥がして、その際の接着力（測定温度：２３℃、引張速度：３００ｍｍ／ｍｉｎ、剥離角度：１８０°）を測定し、該接着力を「初期接着力」とする。また、前記方法にて作製した試験片を、各温度（加熱処理温度）に設定された熱循環式乾燥機に１分間入れて、熱循環式乾燥機から取り出した後、２３℃に２時間放置させ、その後、ＰＥＴフィルムを１８０°の剥離角度で引き剥がして、その際の接着力（測定温度：２３℃、引張速度：３００ｍｍ／ｍｉｎ、剥離角度：１８０°）を測定し、該接着力を「加熱処理後の接着力」とする。そして、加熱処理後の接着力が、初期接着力の１０％以下になる最低の加熱処理温度を求める。この最低の加熱処理温度を、発泡剤（熱膨張性微小球など）の熱膨張開始温度とすることができる。
【００３５】
加熱処理により、熱膨張性粘着層の接着力を効率よく且つ安定して低下させるため、体積膨張率が５倍以上、なかでも７倍以上、特に１０倍以上となるまで破裂しない適度な強度を有する発泡剤が好ましい。
【００３６】
発泡剤（熱膨張性微小球など）の配合量は、熱膨張性粘着層の膨張倍率や接着力の低下性などに応じて適宜設定しうるが、一般には熱膨張性粘着層を形成する粘着剤のベースポリマー１００重量部に対して、例えば１〜１５０重量部、好ましくは１０〜１３０重量部、さらに好ましくは２５〜１００重量部である。
【００３７】
なお、発泡剤として熱膨張性微小球を用いた場合、該熱膨張性微小球の粒径（平均粒子径）としては、熱膨張性粘着層の厚みなどに応じて適宜選択することができる。熱膨張性微小球の平均粒子径としては、例えば、１００μｍ以下（好ましくは８０μｍ以下、さらに好ましくは１〜５０μｍ、特に１〜３０μｍ）の範囲から選択することができる。なお、熱膨張性微小球の粒径の調整は、熱膨張性微小球の生成過程で行われていてもよく、生成後、分級などの手段により行われてもよい。
【００３８】
粘着剤としては、前記特性を有していれば特に制限されないが、加熱時に発泡剤（熱膨張性微小球など）の発泡及び／又は膨張を可及的に拘束しないようなものが好ましい。粘着剤としては、例えば、ゴム系粘着剤、アクリル系粘着剤、ビニルアルキルエーテル系粘着剤、シリコーン系粘着剤、ポリエステル系粘着剤、ポリアミド系粘着剤、ウレタン系粘着剤、フッ素系粘着剤、スチレン−ジエンブロック共重合体系粘着剤、これらの粘着剤に融点が約２００℃以下の熱溶融性樹脂を配合したクリ−プ特性改良型粘着剤などの公知の粘着剤（例えば、特開昭５６−６１４６８号公報、特開昭６１−１７４８５７号公報、特開昭６３−１７９８１号公報、特開昭５６−１３０４０号公報等参照）の中から、前記特性を有する粘着剤を適宜選択して用いることができる。また、粘着剤としては、放射線硬化型粘着剤（又はエネルギー線硬化型粘着剤）を用いることもできる。これらの粘着剤は単独で又は２種以上組み合わせて使用することができる。
【００３９】
粘着剤としては、ゴム系粘着剤、アクリル系粘着剤を好適に用いることができ、特にアクリル系粘着剤が好適である。ゴム系粘着剤としては、天然ゴムや各種の合成ゴム［例えば、ポリイソプレンゴム、スチレン・ブタジエンブロック共重合体（ＳＢ）ゴム、スチレン・イソプレンブロック共重合体（ＳＩ）ゴム、スチレン・イソプレン・スチレンブロック共重合体（ＳＩＳ）ゴム、スチレン・ブタジエン・スチレンブロック共重合体（ＳＢＳ）ゴム、スチレン・イソプレン・ブタジエン・スチレンブロック共重合体（ＳＩＢＳ）ゴム、スチレン・エチレン・ブチレン・スチレンブロック共重合体（ＳＥＢＳ）ゴム、スチレン・エチレン・プロピレン・スチレンブロック共重合体（ＳＥＰＳ）ゴム、スチレン・エチレン・プロピレンブロック共重合体（ＳＥＰ）ゴム、再生ゴム、ブチルゴム、ポリイソブチレンや、これらの変性体など］をベースポリマーとしたゴム系粘着剤が挙げられる。
【００４０】
また、アクリル系粘着剤としては、（メタ）アクリル酸アルキルエステルの１種又は２種以上を単量体成分として用いたアクリル系重合体（単独重合体又は共重合体）をベースポリマーとするアクリル系粘着剤が挙げられる。前記アクリル系粘着剤における（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ4-18アルキル（直鎖状又は分岐鎖状のアルキル）エステル］などが挙げられる。
【００４１】
なお、前記アクリル系重合体は、凝集力、耐熱性、架橋性などの改質を目的として、必要に応じて、前記（メタ）アクリル酸アルキルエステルと共重合可能な他の単量体成分に対応する単位を含んでいてもよい。このような単量体成分として、例えば、アクリル酸、メタクリル酸、イタコン酸、マレイン酸、フマル酸、クロトン酸、カルボキシエチルアクリレートなどのカルボキシル基含有モノマー；無水マレイン酸、無水イコタン酸などの酸無水物基含有モノマー；（メタ）アクリル酸ヒドロキシエチル、（メタ）アクリル酸ヒドロキシプロピル、（メタ）アクリル酸ヒドロキシブチルなどのヒドロキシル基含有モノマー；スチレンスルホン酸、アリルスルホン酸、（メタ）アクリルアミドプロパンスルホン酸、スルホプロピル（メタ）アクリレートなどのスルホン酸基含有モノマー；２−ヒドロキシエチルアクリロイルホスフェートなどのリン酸基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミドなどの（Ｎ−置換）アミド系モノマー；（メタ）アクリル酸アミノエチル、（メタ）アクリル酸Ｎ，Ｎ−ジメチルアミノエチル、（メタ）アクリル酸ｔ−ブチルアミノエチルなどの（メタ）アクリル酸アミノアルキル系モノマー；（メタ）アクリル酸メトキシエチル、（メタ）アクリル酸エトキシエチルなどの（メタ）アクリル酸アルコキシアルキル系モノマー；Ｎ−シクロヘキシルマレイミド、Ｎ−イソプロピルマレイミド、Ｎ−ラウリルマレイミド、Ｎ−フェニルマレイミドなどのマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；Ｎ−（メタ）アクリロイルオキシメチレンスクシンイミド、Ｎ−（メタ）アクルロイル−６−オキシヘキサメチレンスクシンイミド、Ｎ−（メタ）アクリロイル−８−オキシオクタメチレンスクシンイミドなどのスクシンイミド系モノマー；酢酸ビニル、プロピオン酸ビニルなどのビニルエステル系モノマー；Ｎ−ビニルピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタムなどの窒素原子含有環を有するモノマー；Ｎ−ビニルカルボン酸アミド類；スチレン、α−メチルスチレンなどのスチレン系モノマー；アクリロニトリル、メタクリロニトリルなどのシアノアクリレート系モノマー；（メタ）アクリル酸グリシジルなどのエポキシ基含有アクリル系モノマー；エチレン、プロピレン、イソプレン、ブタジエン、イソブチレンなどのオレフィン系モノマー；ビニルエーテルなどのビニルエーテル系モノマー；（メタ）アクリル酸ポリエチレングリコール、（メタ）アクリル酸ポリプロピレングリコールなどのグリコール系アクリルエステルモノマー；（メタ���アクリル酸テトラヒドロフルフリルなどの酸素原子含有複素環を有するモノマー；フッ素系（メタ）アクリレートなどのフッ素原子を含有するアクリル酸エステル系モノマー；シリコーン系（メタ）アクリレートなどのケイ素原子を含有するアクリル酸エステル系モノマー；ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマー等が挙げられる。これらの単量体成分は１種又は２種以上使用できる。
【００４２】
粘着剤は、粘着性成分（ベースポリマー）等のポリマー成分などのほかに、粘着剤の種類等に応じて、架橋剤（例えば、イソシアネート系架橋剤、エポキシ系架橋剤、メラミン系架橋剤など）、粘着付与剤（例えば、ロジン誘導体樹脂、ポリテルペン樹脂、石油樹脂、油溶性フェノール樹脂などからなる常温で固体、半固体あるいは液状のもの）、可塑剤、充填剤、老化防止剤、界面活性剤などの適宜な添加剤を含んでいてもよい。
【００４３】
熱膨張性粘着層は、例えば、粘着剤と、発泡剤（熱膨張性微小球など）と、必要に応じて溶媒やその他の添加剤などとを混合して、シート状の層に形成する慣用の方法により形成することができる。具体的には、例えば、粘着剤、発泡剤（熱膨張性微小球など）、および必要に応じて溶媒やその他の添加剤を含む混合物を、基材や、後述するゴム状有機弾性層上に塗布する方法、適当なセパレータ（剥離紙など）上に前記混合物を塗布して熱膨張性粘着層を形成し、これを基材又はゴム状有機弾性層上に転写（移着）する方法などにより、熱膨張性粘着層を形成することができる。なお、熱膨張性粘着層は単層、複層の何れであってもよい。
【００４４】
熱膨張性粘着層の厚さは、接着力の低減性などにより適宜に選択することができ、例えば、５〜３００μｍ（好ましくは２０〜１５０μｍ）程度である。但し、発泡剤として熱膨張性微小球が用いられている場合、熱膨張性粘着層の厚さは、含まれている熱膨張性微小球の最大粒径よりも厚い方が好ましい。熱膨張性粘着層の厚さが薄すぎると、熱膨張性微小球の凹凸により表面平滑性が損なわれ、加熱前（未発泡状態）の接着性が低下する。また、加熱処理による熱膨張性粘着層の変形度が小さく、接着力が円滑に低下しにくくなる。一方、熱膨張性粘着層の厚さが厚すぎると、加熱処理による発泡後に、熱膨張性粘着層に凝集破壊が生じやすくなる。
【００４５】
［粘着性保護層］
粘着性保護層は、硬化後又は乾燥後で、２３℃におけるせん断弾性率が１×１０6Ｐａ以上であり、且つ熱膨張性粘着層を加熱処理により熱膨張させた際に熱膨張性粘着層との界面で剥離が可能な構成を有している。特に、粘着性保護層としては、硬化後又は乾燥後で、せん断弾性率（２３℃）が１×１０6Ｐａ以上（好ましくは２×１０6Ｐａ以上）であるとともに、せん断弾性率（８０℃）が１×１０6Ｐａ以上（好ましくは２×１０6Ｐａ以上）である特性を有していることが好ましい。
【００４６】
なお、本明細書において記述しているせん断弾性率とは、せん断貯蔵弾性率のことを意味している。粘着性保護層のせん断弾性率（せん断貯蔵弾性率）の測定方法としては、特に制限されないが、公知乃至慣用の動的粘弾性特性測定方法を採用することができる。具体的には、動的粘弾性測定装置としては、レオメトリック社製の商品名「ＡＲＥＳ」を用いることができる。また、測定条件としては、温度は２３℃又は８０℃であり、測定周波数：１Ｈｚ、サンプル厚さ（粘着性保護層の厚さ）：５μｍ、歪み：０．１％（２３℃）又は０．３％（８０℃）、プレート：直径７．９ｍｍφのパラレルプレートの治具の条件を採用することができる。
【００４７】
なお、粘着性保護層のせん断弾性率は、粘着性保護層を形成する各種成分の種類やその含有量などにより調整することができる。
【００４８】
粘着性保護層は前記特性を有していれば、その材料又は素材は特に制限されないが、すべて有機成分により構成されていることが好ましい。粘着性保護層としては、例えば、熱可塑性樹脂（特に、有機系熱可塑性樹脂）により形成することができる。熱可塑性樹脂は、熱により粘着力を発現することができ、貼り付け時や貼り付け後に加熱することで、強い粘着力を発揮させることができる。熱可塑性樹脂は単独で又は２種以上組み合わせて使用することができる。
【００４９】
このような熱可塑性樹脂としては、硬化後又は乾燥後の２３℃におけるせん断弾性率が１×１０6Ｐａ以上（好ましくは２×１０6Ｐａ以上）となるものを用いることができ、特に、硬化後又は乾燥後の２３℃におけるせん断弾性率が１×１０6Ｐａ以上（好ましくは２×１０6Ｐａ以上）となるとともに、８０℃におけるせん断弾性率が１×１０6Ｐａ以上（好ましくは２×１０6Ｐａ以上）となるものが好適である。
【００５０】
粘着性保護層を形成する熱可塑性樹脂の具体例としては、例えば、スチレン・ブタジエン・スチレンブロック共重合体（ＳＢＳ）、スチレン・イソプレン・ブタジエン・スチレンブロック共重合体（ＳＩＢＳ）、スチレン・エチレン・ブチレン・スチレンブロック共重合体（ＳＥＢＳ）、スチレン・エチレン・プロピレン・スチレンブロック共重合体（ＳＥＰＳ）、スチレン・エチレン・プロピレンブロック共重合体（ＳＥＰ）、スチレン・イソプレン・スチレンブロックブロック共重合体（ＳＩＳ）、スチレン・ブタジエン共重合体（ＳＢ）、スチレン・イソプレンブロック共重合体（ＳＩ）などのスチレン系ブロック共重合体や、スチレン系ブロック共重合体の変性樹脂（例えば、マレイン酸で変性したマレイン酸変性スチレン系ブロック共重合体など）等のスチレン系樹脂；（メタ）アクリル酸アルキルエステルから選択された少なくとも１種を主モノマー成分とするアクリル系樹脂；エチレン−酢酸ビニル樹脂（ＥＶＡ）；ポリプロピレン、ポリエチレン等のオレフィン系樹脂；酢酸ビニル樹脂；ポリエステル；ポリアミドなどが挙げられる。
【００５１】
なお、前記アクリル系樹脂は、（メタ）アクリル酸アルキルエステルから選択された少なくとも１種を主モノマー成分としており、必要に応じて（メタ）アクリル酸アルキルエステルと共重合が可能なモノマー成分が１種又は２種以上用いられている。このような（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステルなどが挙げられる。また、（メタ）アクリル酸アルキルエステルと共重合が可能なモノマー成分としては、例えば、アクリル酸、メタクリル酸、イタコン酸、マレイン酸、フマル酸、クロトン酸、カルボキシエチルアクリレートなどのカルボキシル基含有モノマー；無水マレイン酸、無水イコタン酸などの酸無水物基含有モノマー；（メタ）アクリル酸ヒドロキシエチル、（メタ）アクリル酸ヒドロキシプロピル、（メタ）アクリル酸ヒドロキシブチルなどのヒドロキシル基含有モノマー；スチレンスルホン酸、アリルスルホン酸、（メタ）アクリルアミドプロパンスルホン酸、スルホプロピル（メタ）アクリレートなどのスルホン酸基含有モノマー；２−ヒドロキシエチルアクリロイルホスフェートなどのリン酸基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミドなどの（Ｎ−置換）アミド系モノマー；（メタ）アクリル酸アミノエチル、（メタ）アクリル酸Ｎ，Ｎ−ジメチルアミノエチル、（メタ）アクリル酸ｔ−ブチルアミノエチルなどの（メタ）アクリル酸アミノアルキル系モノマー；（メタ）アクリル酸メトキシエチル、（メタ）アクリル酸エトキシエチルなどの（メタ）アクリル酸アルコキシアルキル系モノマー；Ｎ−シクロヘキシルマレイミド、Ｎ−イソプロピルマレイミド、Ｎ−ラウリルマレイミド、Ｎ−フェニルマレイミドなどのマレイミド系モノマー；Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；Ｎ−（メタ）アクリロイルオキシメチレ��スクシンイミド、Ｎ−（メタ）アクルロイル−６−オキシヘキサメチレンスクシンイミド、Ｎ−（メタ）アクリロイル−８−オキシオクタメチレンスクシンイミドなどのスクシンイミド系モノマー；酢酸ビニル、プロピオン酸ビニルなどのビニルエステル系モノマー；Ｎ−ビニルピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタムなどの窒素原子含有環を有するモノマー；Ｎ−ビニルカルボン酸アミド類；スチレン、α−メチルスチレンなどのスチレン系モノマー；アクリロニトリル、メタクリロニトリルなどのシアノアクリレート系モノマー；（メタ）アクリル酸グリシジルなどのエポキシ基含有アクリル系モノマー；エチレン、プロピレン、イソプレン、ブタジエン、イソブチレンなどのオレフィン系モノマー；ビニルエーテルなどのビニルエーテル系モノマー；（メタ）アクリル酸ポリエチレングリコール、（メタ）アクリル酸ポリプロピレングリコールなどのグリコール系アクリルエステルモノマー；（メタ）アクリル酸テトラヒドロフルフリルなどの酸素原子含有複素環を有するモノマー；フッ素系（メタ）アクリレートなどのフッ素原子を含有するアクリル酸エステル系モノマー；シリコーン系（メタ）アクリレートなどのケイ素原子を含有するアクリル酸エステル系モノマー；ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、エポキシアクリレート、ポリエステルアクリレート、ウレタンアクリレート、ジビニルベンゼン、ブチルジ（メタ）アクリレート、ヘキシルジ（メタ）アクリレートなどの多官能モノマー等が挙げられる。
【００５２】
粘着性保護層を形成する熱可塑性樹脂としては、スチレン系ブロック共重合体又はその変性樹脂（例えば、マレイン酸変性スチレン系ブロック共重合体など）等のスチレン系樹脂や、各種アクリル系樹脂を好適に用いることができる。
【００５３】
このような熱可塑性樹脂は、架橋可能な構造を有していてもよい。例えば、スチレン系樹脂の場合、マレイン酸等により変性させることにより、架橋可能な構造とすることができる。また、アクリル系樹脂の場合、モノマー成分として官能基含有モノマー（例えば、カルボキシル基含有モノマー、ヒドロキシル基含有モノマーなど）を用いることにより、架橋可能な構造とすることができる。
【００５４】
従って、粘着性保護層は、熱可塑性樹脂の架橋構造体により形成されていてもよい。なお、熱可塑性樹脂を架橋させる際には、各種架橋剤を用いることができる。このような架橋剤としては、特に制限されず、熱可塑性樹脂の種類などに応じて適宜選択することができ、例えば、ポリエチレングリコールジグリシジルエーテル、ジグリシジルエーテル、トリメチロールプロパントリグリシジルエーテル等のエポキシ系架橋剤；トリレンジイソシアネート、トリメチロールプロパントリイソシアネート、ジフェニルメタンジイソシアネート等のイソシアネート系架橋剤；アルキルエーテル化メラミン化合物等のメラミン系架橋剤；金属塩系架橋剤；金属キレート系架橋剤；アミノ系架橋剤；過酸化物系架橋剤；シランカップリング剤等のカップリング剤系架橋剤などを用いることができる。
【００５５】
粘着性保護層中には、熱可塑性樹脂や架橋剤の他、必要に応じて、各種添加剤を適宜選択して配合することができる。このような添加剤としては、例えば、粘着付与剤（ロジン誘導体樹脂、ポリテルペン樹脂、石油樹脂、フェノール樹脂など）、老化防止剤、酸化防止剤、紫外線吸収剤、着色剤（顔料、染料など）、可塑剤、充填剤、界面活性剤などが挙げられる。
【００５６】
なお、粘着性保護層、前述のように、すべて有機成分により構成されていることが好ましいため、架橋剤や粘着付与剤等の添加剤などは、有機成分からなるもの（有機系架橋剤、有機系粘着付与樹脂など）を用いることが好ましい。また、後述するように、発泡剤（熱膨張性微小球など）が粘着性保護層中に含まれている場合、発泡剤（熱膨張性微小球など）としても、有機系熱膨張性微小球を好適に用いることができる。
【００５７】
また、粘着性保護層中には発泡剤が含有されていてもよい。粘着性保護層中に発泡剤が含まれていると、加熱処理により熱膨張性粘着層を熱膨張させる際に、粘着性保護層も熱膨張することができるので、加熱処理により、熱膨張性粘着層と粘着性保護層との界面で、さらに一層容易に剥離させることができる。このような発泡剤としては、前記熱膨張性粘着層の項で例示の発泡剤（熱膨張性微小球など）から適宜選択して用いることができる。
【００５８】
粘着性保護層で用いられる発泡剤（熱膨張性微小球など）と、熱膨張性粘着層で用いられる発泡剤（熱膨張性微小球など）とは、異なる熱膨張開始温度を有する発泡剤であってもよいが、同一又は近似した熱膨張開始温度を有する発泡剤であることが好ましい。なお、粘着性保護層で用いられる発泡剤と、熱膨張性粘着層で用いられる発泡剤とは、同一の発泡剤であってもよく、異なる発泡剤であってもよい。
【００５９】
粘着性保護層は、例えば、熱可塑性樹脂と、必要に応じて溶媒やその他の添加剤などとを混合して、シート状の層に形成する慣用の方法により形成することができる。具体的には、例えば、熱可塑性樹脂、および必要に応じて溶媒やその他の添加剤を含む混合物を、適当なセパレータ（剥離紙など）上に前記混合物を塗布して粘着性保護層を形成し、これを熱膨張性粘着層上に転写（移着）する方法などにより、熱膨張性粘着層上に粘着性保護層を形成することができる。なお、粘着性保護層は単層、複層の何れであってもよい。
【００６０】
粘着性保護層の厚さとしては、例えば、０．０５〜１００μｍ（好ましくは０．２〜５０μｍ、さらに好ましくは０．５〜２０μｍ）である。粘着性保護層の厚さが薄すぎると、強度が十分でなく、変形を起こしてしまう場合がある。一方、粘着性保護層の厚さが厚すぎると、焼成工程で、粘着性保護層の除去に時間がかかり、作業性が低下する。
【００６１】
［セパレータ］
図１では、粘着性保護層の保護材としてセパレータ（剥離ライナー）が用いられているが、セパレータは必ずしも設けられていなくてもよい。なお、基材の背面側にも粘着剤層が形成されている場合、その粘着層の保護材としても、セパレータ（剥離ライナー）が用いられていてもよい。なお、セパレータは、加熱剥離型粘着シートを被着体に貼着する際に剥がされる。このようなセパレータとしては、慣用の剥離紙などを使用できる。具体的には、セパレータとしては、例えば、シリコーン系剥離剤、長鎖アルキル系剥離剤、フッ素系剥離剤、硫化モリブデン系剥離剤等の剥離剤により表面処理されたプラスチックフィルムや紙等の剥離層を有する基材；ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等のフッ素系ポリマーからなる低接着性基材；オレフィン系樹脂（例えば、ポリエチレン、ポリプロピレンなど）等の無極性ポリマーからなる低接着性基材などを用いることができる。なお、セパレータは、熱膨張性粘着層を支持するための基材として用いることも可能である。
【００６２】
なお、セパレータは公知乃至慣用の方法により形成することができる。また、セパレータの厚さ等も特に制限されない。
【００６３】
［他の層］
加熱剥離型粘着シートとしては、基材の少なくとも一方の面に、熱膨張性粘着層、粘着性保護層がこの順で形成されていればよく、例えば、（１）基材の片面に熱膨張性粘着層、粘着性保護層がこの順で形成された形態の加熱剥離型粘着シート、（２）基材の両面に熱膨張性粘着層が形成され、前記２つの熱膨張性粘着層のうちの少なくとも一方の熱膨張性粘着層の上に、粘着性保護層が形成された形態の加熱剥離型粘着シート、（３）基材の一方の面に熱膨張性粘着層、粘着性保護層がこの順で形成され、且つ他方の面に非熱膨張性粘着層（熱膨張性を有していない粘着層）が形成された形態の加熱剥離型粘着シートなどが挙げられる。
【００６４】
また、加熱剥離型粘着シートは、基材と熱膨張性粘着層との間に１層又は２層以上の中間層を有していてもよい。このような中間層としては、剥離性の付与を目的とした剥離剤のコーティング層や、密着力の向上を目的とした下塗り剤のコーティング層などが挙げられる。なお、剥離剤のコーティング層や下塗り剤のコーティング層以外の中間層としては、例えば、良好な変形性の付与を目的とした層、被着体（半導体ウエハなど）への接着面積の増大を目的とした層、接着力の向上を目的とした層、被着体（半導体ウエハなど）の表面形状に良好に追従させることを目的とした層、加熱による接着力低減の処理性の向上を目的とした層、加熱後の被着体（半導体ウエハなど）よりの剥離性の向上を目的とした層などが挙げられる。
【００６５】
特に、加熱剥離型粘着シートの変形性の付与や加熱後の剥離性の向上などの点より、基材と熱膨張性粘着層との間の中間層として、ゴム状有機弾性層を設けることができる。このように、ゴム状有機弾性層を設けることにより、加熱剥離型粘着シートを被着体に接着する際に、前記加熱剥離型粘着シートの表面（粘着性保護層の表面）を被着体の表面形状に良好に追従させて、接着面積を大きくすることができ、また、前記加熱剥離型粘着シートを被着体から加熱剥離する際に、熱膨張性粘着層の加熱膨張を高度に（精度よく）コントロールし、熱膨張性粘着層を厚さ方向へ優先的に且つ均一に膨張させることができる。なお、ゴム状有機弾性層は、必要に応じて設けられる層であり、必ずしも設けられていなくてもよい。
【００６６】
ゴム状有機弾性層は、熱膨張性粘着層の基材側の面に、熱膨張性粘着層に重畳させた形態で設けることが好ましい。なお、基材と熱膨張性粘着層との間の中間層以外の層としても設けることができる。ゴム状有機弾性層は、基材の片面又は両面に介在させることができる。
【００６７】
ゴム状有機弾性層は、例えば、ＡＳＴＭ  Ｄ−２２４０に基づくＤ型シュアーＤ型硬度が、５０以下（特に４０以下）の天然ゴム、合成ゴム又はゴム弾性を有する合成樹脂により形成することが好ましい。前記合成ゴム又はゴム弾性を有する合成樹脂としては、例えば、ニトリル系、ジエン系、アクリル系などの合成ゴム；ポリオレフィン系、ポリエステル系などの熱可塑性エラストマー；エチレン−酢酸ビニル共重合体、ポリウレタン、ポリブタジエン、軟質ポリ塩化ビニルなどのゴム弾性を有する合成樹脂などが挙げられる。なお、ポリ塩化ビニルなどのように本質的には硬質系ポリマーであっても、可塑剤や柔軟剤等の配合剤との組み合わせによりゴム弾性が発現しうる。このような組成物も、前記ゴム状有機弾性層の構成材料として使用できる。また、熱膨張性粘着層を構成する粘着剤（例えば、ゴム系粘着剤、アクリル系粘着剤、ビニルアルキルエーテル系粘着剤、シリコーン系粘着剤、ポリエステル系粘着剤、ポリアミド系粘着剤、ウレタン系粘着剤、フッ素系粘着剤、スチレン−ジエンブロック共重合体系粘着剤、これらの粘着剤に融点が約２００℃以下の熱溶融性樹脂を配合したクリ−プ特性改良型粘着剤など）等の粘着性物質などもゴム状有機弾性層の構成材料として用いることができる。
【００６８】
ゴム状有機弾性層は、例えば、前記天然ゴム、合成ゴム又はゴム弾性を有する合成樹脂などのゴム状有機弾性層形成材を含むコーティング液を基材上に塗布する方式（コーティング法）、前記ゴム状有機弾性層形成材からなるフィルム、又は予め１層以上の熱膨張性粘着層上に前記ゴム状有機弾性層形成材からなる層を形成した積層フィルムを基材と接着する方式（ドライラミネート法）、基材の構成材料を含む樹脂組成物と前記ゴム状有機弾性層形成材を含む樹脂組成物とを共押出しする方式（共押出し法）などの形成方法により形成することができる。
【００６９】
ゴム状有機弾性層の厚さは、例えば、５〜３００μｍ（好ましくは２０〜１５０μｍ）程度である。なお、ゴム状有機弾性層の厚さが薄すぎると、加熱発泡後の３次元的構造変化を形成することができず、剥離性が悪化する場合がある。ゴム状有機弾性層は単層であってもよく、２以上の層で構成されていてもよい。
【００７０】
なお、ゴム状有機弾性層は、天然ゴムや合成ゴム又はゴム弾性を有する合成樹脂を主成分とする粘着性物質で形成されていてもよく、また、かかる成分を主体とする発泡フィルム等で形成されていてもよい。発泡は、慣用の方法、例えば、機械的な攪拌による方法、反応生成ガスを利用する方法、発泡剤を使用する方法、可溶性物質を除去する方法、スプレーによる方法、シンタクチックフォームを形成する方法、焼結法などにより行うことができる。
【００７１】
また、ゴム状有機弾性層としては、熱膨張性粘着層などに放射線硬化性の物質を使用する際は、放射線の透過を阻害しないものを使用することが好ましい。
【００７２】
本発明の加熱剥離型粘着シートは、両面が接着面となっている両面接着シートの形態を有していてもよいが、片面のみが接着面となっている接着シートの形態を有していることが好ましい。従って、加熱剥離型粘着シートは、基材の片面に、熱膨張性粘着層、粘着性保護層がこの順で形成されている形態の加熱剥離型粘着シートが好適である。
【００７３】
また、加熱剥離型粘着シートは、ロール状に巻回された形態で形成されていてもよく、シートが積層された形態で形成されていてもよい。例えば、ロール状に巻回された形態を有している場合、熱膨張性粘着層上に形成されている粘着性保護層を、セパレータにより保護した状態でロール状に巻回して、すなわち、基材と、前記基材の一方の面に形成された熱膨張性粘着層と、該熱膨張性粘着層上に形成された粘着性保護層と、該粘着性保護層上に形成されたセパレータと、必要に応じて中間層（ゴム状有機弾性層など）とで構成された状態でロール状に巻回して、ロール状に巻回された状態又は形態の加熱剥離型粘着シート（加熱剥離型粘着テープ）として好適に作製することができる。
【００７４】
なお、ロール状に巻回された状態又は形態の加熱剥離型粘着シート（加熱剥離型粘着テープ）としては、セパレータが用いられておらず、基材の背面に剥離処理層（背面処理層）が形成された構成を有していてもよい。
【００７５】
このように、加熱剥離型粘着シートは、シート状、テープ状などの形態を有することができる。
【００７６】
本発明の加熱剥離型粘着シートは、前記構成を有しているので［すなわち、熱膨張性粘着層上に、せん断弾性率（２３℃）が１×１０6Ｐａ以上であり且つ熱膨張性粘着層を加熱処理により熱膨張させた際に熱膨張性粘着層との界面で剥離が可能な粘着性保護層を有する構成を有しているので］、加圧工程を含む被着体の加工時に、加圧工程での加圧による被着体の変形が防止されており、また、積層工程や切断工程では優れた粘着性を発揮させることも可能であり、しかも加工後は、容易に加工品を剥離させることができる。従って、被着体の加工の際の固定用として好適な粘弾力および接着力を発揮することができ、また、粘着目的達成後に、接着状態を解きたいときには、加熱により粘着力を低減して被着体を容易に剥離乃至分離することができる。このように、本発明の加熱剥離型粘着シートは、加圧工程を含む工程で被着体を加工する際に用いられる加熱剥離型粘着シートとして好適に用いることができる。なお、加熱剥離型粘着シートは、被着体を搬送する際の保護材としても用いることができる。
【００７７】
［被着体の加工方法］
本発明の被着体（被加工品）の加工方法では、前記加熱剥離型粘着シートにおける粘着性保護層上に被着体を貼り合わせて、被着体に加工処理を施すことにより、被着体を加工している。被着体の加工処理する際の工程としては、任意に選択することができ、加圧工程（加圧プレス工程）を有していてもよい。より具体的には、被着体の加工処理する際の工程としては、グリーンシートへの電極印刷工程（パターン形成工程など）、積層工程、加圧工程（加圧プレス工程）、切断工程（研磨処理工程、ダイシング工程など）、焼成工程などが挙げられ、その他に、組み立て工程なども挙げられる。
【００７８】
このような被着体の加工において、加圧工程では、粘着性保護層には高いせん断弾性率を有することが要求されるので、粘着性保護層が高いせん断弾性率を発揮する温度で、加圧工程を行うことが重要である。
【００７９】
そして、被着体に加工処理を施した後（特に、粘着目的達成後、又は接着状態を解きたいとき）には、熱膨張性粘着層中の発泡剤の発泡開始温度以上の温度に加熱することにより、粘着力を低減させて、加工処理が施された被着体を剥離乃至分離して、加工処理が施された被着体（加工品）を単離することができる。
【００８０】
なお、加工処理が施された被着体（加工品）を剥離乃至分離する際の加熱処理方法としては、例えば、ホットプレート、熱風乾燥機、近赤外線ランプ、エアードライヤーなどの適宜な加熱手段を利用して行うことができる。加熱温度は、熱膨張性粘着層中の発泡剤（熱膨張性微小球など）の熱膨張開始温度（発泡開始温度）以上であればよいが、加熱処理の条件は、被着体の表面状態や発泡剤（熱膨張性微小球など）の種類等による接着面積の減少性、基材や被着体の耐熱性、加熱方法（熱容量、加熱手段等）などにより適宜設定できる。一般的な加熱処理条件としては、温度１００〜２５０℃で、１〜９０秒間（ホットプレートなど）または５〜１５分間（熱風乾燥機など）である。なお、加熱処理は使用目的に応じて適宜な段階で行うことができる。また、加熱源としては、赤外線ランプや加熱水を用いることができる場合もある。
【００８１】
また、加工処理が施された被着体（加工品）を加熱処理により剥離乃至分離する方法としては、加熱プレス方式による方法も利用することができる。この加熱プレス方式では、加熱プレス板や、加熱プレスロールを有する加熱プレス装置を用いることができる。具体的には、加熱プレス板や加熱プレスロールで挟み込んで加熱を行い、被着体を剥離乃至分離させることができる。加熱プレス板を用いる場合、加熱プレス装置における両側の加熱プレス板を同時に加熱してもよく、片側の加熱プレス板のみを加熱してもよい。また、加熱プレスロールを用いる場合、両側の加熱プレスロールを同時に加熱してもよく、片側の加熱プレスロールのみを加熱してもよい。
【００８２】
なお、前述のように、被着体（加工品）を加熱処理により剥離乃至分離した際には、被着体に粘着性保護層が転写されるが、該粘着性保護層は焼成工程などで容易に焼失させることができる。
【００８３】
［被着体］
前記加熱剥離型粘着シートにより接着保持する物品（被着体；被加工品）は、任意に選択することができる。具体的には、被着体としては、半導体ウエハ（シリコンウエハなど）や半導体チップなどの電子系部品類；セラミックコンデンサや発振子などの電気系物品類；液晶セルなどの表示デバイス類の他、サーマルヘッド、太陽電池、プリント基板（積層セラミックシートなど）、いわゆる「グリーンシート」などの種々の物品が挙げられる。被着体は単独であってもよく、又は２種以上組み合わせられていてもよい。
【００８４】
このような被着体（特に、プリント基板）の加工工程には、加圧工程、積層工程や切断工程などの工程の後に、焼成工程が含まれている。
【００８５】
［加工された被着体］
本発明では、加熱剥離型粘着シートに被着体（被加工品）を貼着させた後、加工処理を施すことにより各種加工品（加工された被着体）を得ることができる。例えば、被着体（被加工品）として、半導体ウエハなどの電子系部品類を用いた場合、加工品として電子部品や回路基板などを得ることができる。すなわち、本発明の電子部品や、回路基板は、前記熱剥離型粘着シートを用いて製造されており、また、前記被着体の加工方法を利用して製造されている。
【実施例】
【００８６】
以下に、実施例に基づいて本発明をより詳細に説明するが、本発明はこれらの実施例により何ら限定されるものではない。
【００８７】
（実施例１）
アクリル系共重合体（アクリル酸ブチル：１００重量部、アクリル酸エチル：３０重量部、アクリル酸２−ヒドロキシエチル：５重量部をモノマー成分とするアクリル系共重合体）１００重量部に対して、イソシアネート系架橋剤（商品名「コロネートＬ」日本ポリウレタン工業社製）：１重量部と、溶媒としてトルエンとを含む樹脂組成物（混合物）を、乾燥後の厚さが１５μｍとなるように、基材としてのポリエステルフィルム（厚さ：１００μｍ）上に塗布し、乾燥してゴム状有機弾性層を形成した。
【００８８】
次いで、アクリル系共重合体（アクリル酸ブチル：１００重量部、アクリル酸エチル：３０重量部、アクリル酸２−ヒドロキシエチル：５重量部をモノマー成分とするアクリル系共重合体）１００重量部に対して、熱膨張性微小球として、商品名「マツモトマイクロスフェアーＦ−５０１Ｄ」（松本油脂製薬株式会社製；平均粒子径：１３μｍ）：５０重量部と、イソシアネート系架橋剤（商品名「コロネートＬ」日本ポリウレタン工業社製）：１重量部と、溶媒としてトルエンとを含む樹脂組成物（混合物）を、セパレータ上に、乾燥後の厚さが３５μｍとなるように塗布し、乾燥して熱膨張性粘着層を形成した。その後、該熱膨張性粘着層を、前記ゴム状有機弾性層に貼り合わせて、基材／ゴム状有機弾性層／熱膨張性粘着層／セパレータの層構成を有しているシート（「保護前シートＡ」と称する場合がある）を得た。
【００８９】
また、マレイン酸変性スチレン・エチレン・ブチレン・スチレンブロック共重合体［ＳＥＢＳ；スチレン部位／エチレン・ブチレン部位（重量比）＝３０／７０、酸価：１０（ｍｇ−ＣＨ3ＯＮａ／ｇ）］：１００重量部に対して、エポキシ系架橋剤（商品名「ＴＥＴＲＡＤ−Ｃ」三菱ガス化学社製）：３重量部と、テルペンフェノール樹脂（商品名「マイティーエースＧ１２５」ヤスハラケミカル社製）：１０重量部と、熱膨張性微小球として、商品名「マツモトマイクロスフェアーＦ−５０１Ｄ」（松本油脂製薬株式会社製；平均粒子径：１３μｍ）：５０重量部と、溶媒としてトルエンとを含む樹脂組成物（混合物）を、セパレータ上に、乾燥後の厚さが５μｍとなるように塗布し、乾燥して粘着性保護層を形成した。その後、粘着性保護層を、前記保護前シートＡからセパレータを剥離した後、熱膨張性粘着層に貼り合わせて、基材／ゴム状有機弾性層／熱膨張性粘着層／粘着性保護層／セパレータの層構成を有する加熱剥離型粘着シートを得た。
【００９０】
（実施例２）
アクリル系共重合体（アクリル酸２−エチルヘキシル：３０重量部、アクリル酸エチル：７０重量部、アクリル酸：５重量部をモノマー成分とするアクリル系共重合体）１００重量部に対して、エポキシ系架橋剤（商品名「ＴＥＴＲＡＤ−Ｃ」三菱ガス化学社製）：１重量部と、溶媒としてトルエンとを含む樹脂組成物（混合物）を、乾燥後の厚さが１０μｍとなるように、基材としてのポリエステルフィルム（厚さ：１００μｍ）上に塗布し、乾燥してゴム状有機弾性層を形成した。
【００９１】
次いで、アクリル系共重合体（アクリル酸２−エチルヘキシル：３０重量部、アクリル酸エチル：７０重量部、アクリル酸：５重量部をモノマー成分とするアクリル系共重合体）１００重量部に対して、熱膨張性微小球として、商品名「マツモトマイクロスフェアーＦ−５０１Ｄ」（松本油脂製薬株式会社製；平均粒子径：１３μｍ）：５０重量部と、エポキシ系架橋剤（商品名「ＴＥＴＲＡＤ−Ｃ」三菱ガス化学社製）：４重量部と、溶媒としてトルエンとを含む樹脂組成物（混合物）を、セパレータ上に、乾燥後の厚さが３５μｍとなるように塗布し、乾燥して熱膨張性粘着層を形成した。その後、該熱膨張性粘着層を、前記ゴム状有機弾性層に貼り合わせて、基材／ゴム状有機弾性層／熱膨張性粘着層／セパレータの層構成を有しているシート（「保護前シートＢ」と称する場合がある）を得た。
【００９２】
また、アクリル系共重合体（アクリル酸エチル：１００重量部、アクリル酸２−ヒドロキシエチル：５重量部、メタクリル酸メチル：３０重量部、酢酸ビニル：３０重量部をモノマー成分とするアクリル系共重合体）１００重量部に対して、イソシアネート系架橋剤（商品名「コロネートＬ」日本ポリウレタン工業社製）：４重量部と、アルキルフェノール樹脂（商品名「タマノル１００Ｓ」荒川化学社製；粘着付与樹脂）：１０重量部と、熱膨張性微小球として、商品名「マツモトマイクロスフェアーＦ−５０１Ｄ」（松本油脂製薬株式会社製；平均粒子径：１３μｍ）：５０重量部と、溶媒としてトルエンとを含む樹脂組成物（混合物）を、セパレータ上に、乾燥後の厚さが５μｍとなるように塗布し、乾燥して粘着性保護層を形成した。その後、粘着性保護層を、前記保護前シートＢからセパレータを剥離した後、熱膨張性粘着層に貼り合わせて、基材／ゴム状有機弾性層／熱膨張性粘着層／粘着性保護層／セパレータの層構成を有する加熱剥離型粘着シートを得た。
【００９３】
（比較例１）
粘着性保護層を設けなかったこと以外は、実施例１と同様にして加熱剥離型粘着シートを作製した。すなわち、該加熱剥離型粘着シートは、基材／ゴム状有機弾性層／熱膨張性粘着層／セパレータの層構成を有しており、保護前シートＡに相当している。
【００９４】
（比較例２）
粘着性保護層を設けなかったこと以外は、実施例２と同様にして加熱剥離型粘着シートを作製した。すなわち、該加熱剥離型粘着シートは、基材／ゴム状有機弾性層／熱膨張性粘着層／セパレータの層構成を有しており、保護前シートＢに相当している。
【００９５】
（評価）
実施例１〜２および比較例１〜２で得られた加熱剥離型粘着シートについて、以下の測定方法又は評価方法により、せん断弾性率、粘着性、加熱剥離性、および熱膨張性粘着層のズレを評価した。評価結果は表１に示した。
【００９６】
（せん断弾性率の測定方法）
セパレータ上の粘着性保護層を、熱膨張性粘着層に貼り合わせる前の、セパレータ上の粘着性保護層について、せん断弾性率を測定した。具体的には、セパレータ上の粘着性保護層をセパレータから剥離して、該粘着性保護層を動的粘弾性測定装置としてのレオメトリック社製の商品名「ＡＲＥＳ」の所定の部位にセットして、温度：２３℃又は８０℃、測定周波数：１Ｈｚ、サンプル厚さ（粘着性保護層の厚さ）：５μｍ、歪み：０．１％（２３℃）又は０．３％（８０℃）、プレート：直径７．９ｍｍφのパラレルプレートの治具の条件で、粘着性保護層のせん断弾性率（Ｐａ）を測定した。
【００９７】
（粘着性の評価方法）
加熱剥離型粘着シートを幅２０ｍｍに切断し、セパレータを剥離した後、粘着性保護層（実施例）または熱膨張性粘着層（比較例）上に、被着体としてのポリエチレンテレフタレート製シートを貼り付け、その後、８０℃で１分間加熱し、常温（２０〜２５℃程度）で冷却させた。その後、剥離速度３００ｍｍ／ｍｉｎ、２３℃の条件で、ポリエチレンテレフタレート製シートを引き剥がした時の荷重を測定し、１８０°ピール粘着力（Ｎ／２０ｍｍ）を測定した。
【００９８】
（加熱剥離性の評価方法）
加熱剥離型粘着シートを幅２０ｍｍに切断し、セパレータを剥離した後、粘着性保護層（実施例１〜２）または熱膨張性粘着層（比較例１〜２）上に、被着体としてのポリエチレンテレフタレート製シートを貼り付け、その後、８０℃で１分間加熱し、常温（２０〜２５℃程度）で冷却させた。その後、１３０℃で１分間加熱して、ポリエチレンテレフタレート製シートの剥離状況を目視で確認し、下記の基準により、加熱剥離性を評価した。
評価基準
○：熱膨張性粘着層と粘着性保護層（実施例１〜２）又はポリエチレンテレフタレート製シート（比較例１〜２）との界面で剥離した
×：剥離せず
【００９９】
（熱膨張性粘着層のズレの評価方法）
加熱剥離型粘着シート（表面積：２ｃｍ2）に、常温で、圧力：３ＭＰａで３秒間の加圧プレスを、合計１００回繰り返し行った後に、糊（粘着剤成分）のはみ出し（ズレ）の距離を測定し、下記の基準により、熱膨張性粘着層のズレを評価した。なお、はみ出し距離としては、４辺の最大はみ出し量の平均値を採用した。
評価基準
○：はみ出し距離が０．０２ｍｍ以下である
×：はみ出し距離が０．０２ｍｍを超えている
【０１００】
【表１】
2005255829.tif 000002
【０１０１】
表１より明らかなように、実施例１〜２に係る加熱剥離型粘着シートは、熱膨張性粘着層上に粘着性保護層が形成されており、且つ室温における粘着性保護層せん断弾性率が適度な大きさであり、また、８０℃におけるせん断弾性率も良好であるので、優れた弾性力と粘着力とを効果的に発揮させることができる。具体的には、室温における加圧プレスによっても、熱膨張性粘着層のズレは、ほとんど生じていない。もちろん、加熱により、容易に被着体（又は加工品）を剥離することができる。
【０１０２】
従って、本発明に相当する実施例１〜２に係る加熱剥離型粘着シートを用いて被着体の加工を行うと、部品精度の向上、小型化への対応、歩留まり防止性の向上による生産性の向上を効果的に図ることができる。
【図面の簡単な説明】
【０１０３】
【図１】本発明の加熱剥離型粘着シートの一例を部分的に示す概略断面図である。
【符号の説明】
【０１０４】
１  加熱剥離型粘着シート
２  基材
３  熱膨張性粘着層
４  粘着性保護層
５  ゴム状有機弾性層
６  セパレータ
【図１】
2005255829.tif 000003